МНОГОСЛОЙНЫЙ САМОЛЕТНЫЙ ЗАТЕНЯЮЩИЙ МАТЕРИАЛ

1. Многослойный материал (100), содержащий:
первый слой (110), выполненный из термопластичного упругого материала;
второй слой (120А), выполненный из ткани и прикрепленный к первой стороне первого слоя; и
третий слой (120В), выполненный из ткани, прикрепленной ко второй стороне первого слоя.
2. Многослойный материал (100) по п. 1, отличающийся тем, что
первый слой (110) содержит по меньшей мере один из силиконов, каучуковых материалов, полиизопреновых материалов, полиолефинов, полиамидов, сополиэфиров, фторкаучуков или уретанов.
3. Многослойный материал (100) по п. 1 или 2, отличающийся тем, что
первый слой (110) содержит углеродную сажу в количестве, достаточном, чтобы сделать первый слой непрозрачным для видимого света.
4. Многослойный материал (100) по п. 1, отличающийся тем, что
первый слой (110) содержит огнезащитный материал, содержащий по меньшей мере один из бромированных полимеров, оксидов металлов или полифосфонатов.
5. Многослойный материал (100) по п. 1, отличающийся тем, что
второй слой (120А) и третий слой (120В) содержат по меньшей мере один из стекловолокнистых материалов, полиэфирных материалов, полиимидов, полиарилатов, полуароматических полиамидных волокон, полибензимидазольных волокон, модифицированных акриловых волокон или металл-оксидных волокнистых материалов.
6. Многослойный материал (100) по п. 1, дополнительно содержащий четвертый слой (110В), закрепленный с примыканием к первому слою (110), отличающийся тем, что
четвертый слой выполнен из термопластичного упругого материала и содержит углеродную сажу в количестве, достаточном, чтобы сделать четвертый слой непрозрачным для видимого света.
7. Способ изготовления многослойного материала (100), включающий
нанесение грунтовки по меньшей мере на первую сторону первого листа ткани,
нанесение грунтовки по меньшей мере на первую сторону второго листа ткани,
каландрирование термопластичного эластомера на первый тканевый лист и на второй тканевый лист; и
отверждение многослойного материала.
8. Способ по п. 7, отличающийся тем, что отверждение многослойного материала (100) включает применение пресса горячего отверждения к многослойному материалу при давлении между 138 кПа (20 psi) и 414 кПа (60 psi) при температуре между 93°С (200 F) и 138°С (280 F) в течении временного периода между 5 мин и 30 мин.
9. Способ по п. 7 или 8, дополнительно включающий нагрев многослойного материала (100) до температуры между 121°С (250 F) и 177°С (350 F) в течении временного периода между 1 ч и 110 ч.